(57)【要約】【課題】高い抗菌性を有する不織布を提供する。【解決手段】ラウリルジエタノールアミン、ミリスチルジエタノールアミン、パルミチルジエタノールアミン、ステアリルジエタノールアミン、グリセリンモノラウレートおよびジグリセリンモノラウレートからなる群から選択される少なくとも一種の特定化合物を０．０１〜３質量％含有する抗菌性不織布。【選択図】なし【特許請求の範囲】
【請求項１】
ラウリルジエタノールアミン、ミリスチルジエタノールアミン、パルミチルジエタノールアミン、ステアリルジエタノールアミン、グリセリンモノラウレートおよびジグリセリンモノラウレートからなる群から選択される少なくとも一種の特定化合物を０．０１〜３質量％含有する抗菌性不織布。
【請求項２】
プロピレン系重合体およびエチレン系重合体の少なくとも一つを含有する請求項１に記載の抗菌性不織布。
【請求項３】
前記プロピレン系重合体がプロピレンとエチレンとの共重合体である請求項２に記載の抗菌性不織布。
【請求項４】
目付が１０〜１００ｇ／ｍ２である請求項１〜３のいずれかに記載の抗菌性不織布。
【請求項５】
熱エンボス加工が施されている請求項１〜４のいずれかに記載の抗菌性不織布。
【発明の詳細な説明】
【技術分野】
【０００１】
本発明は抗菌性不織布に関する。
【背景技術】
【０００２】
カット野菜、精肉、鮮魚及び加工食品等の生鮮食品及び加工製品など鮮度が求められる商品は、プラスチックシートを真空成形して得られる容器に入れられて流通している。これらの生鮮食品および加工製品は、腐敗して雑菌が増殖すると、悪臭が発生して味覚が落ち、また衛生上の問題を生じるため、その商品価値が低下する。ここで、雑菌は精肉、鮮魚及び加工食品等の本体よりも、ドリップにより増殖する。
【０００３】
特許文献１には、無機系塩化物を０．０５〜１０重量％含む抗菌性不織布でドリップを吸収し、雑菌の増殖を抑えることで鮮度保持を行うことが提案されている。
【先行技術文献】
【特許文献】
【０００４】
【特許文献１】特許第３０２４４８０号公報
【発明の概要】
【発明が解決しようとする課題】
【０００５】
しかしながら、特許文献１に記載の不織布は抗菌性が不十分である。このように、食品用途に使用可能であり、かつ十分な抗菌性を示す不織布の開発が望まれている。
【０００６】
本発明は、高い抗菌性を有する不織布を提供することを目的とする。
【課題を解決するための手段】
【０００７】
本発明は以下の［１］〜［５］である。
【０００８】
［１］ラウリルジエタノールアミン、ミリスチルジエタノールアミン、パルミチルジエタノールアミン、ステアリルジエタノールアミン、グリセリンモノラウレートおよびジグリセリンモノラウレートからなる群から選択される少なくとも一種の特定化合物を０．０１〜３質量％含有する抗菌性不織布。
【０００９】
［２］プロピレン系重合体およびエチレン系重合体の少なくとも一つを含有する［１］に記載の抗菌性不織布。
【００１０】
［３］前記プロピレン系重合体がプロピレンとエチレンとの共重合体である［２］に記載の抗菌性不織布。
【００１１】
［４］目付が１０〜１００ｇ／ｍ２である［１］〜［３］のいずれかに記載の抗菌性不織布。
【００１２】
［５］熱エンボス加工が施されている［１］〜［４］のいずれかに記載の抗菌性不織布。
【発明の効果】
【００１３】
本発明によれば、高い抗菌性を有する不織布を得ることができる。
【発明を実施するための形態】
【００１４】
本発明に係る抗菌性不織布（以下、不織布とも示す）は、ラウリルジエタノールアミン、ミリスチルジエタノールアミン、パルミチルジエタノールアミン、ステアリルジエタノールアミン、グリセリンモノラウレートおよびジグリセリンモノラウレートからなる群から選択される少なくとも一種の特定化合物を０．０１〜３質量％含有する。
【００１５】
本発明に係る抗菌性不織布は、抗菌成分として該特定化合物を０．０１〜３質量％含有するため、重金属等の有害物質を用いておらず、食品用途に使用可能であり、かつ十分な抗菌性能を示す。このため、本発明に係る抗菌性不織布をドリップシート、ナフキン、テーブルマット等に用いた際に吸収したドリップ中の雑菌の繁殖を抑制することができ、衛生的である。また、本発明に係る抗菌性不織布は使い捨ておむつ等の医療・衛生材、マット材等の産業用資材として適している。特に、本発明に係る抗菌性不織布を精肉または鮮魚用のドリップシートとして用いた場合、吸収したドリップの腐食を防止でき、かつ精肉、鮮魚等の表面に接することで、精肉、鮮魚等の表面に存在する乳酸菌や大腸菌の増殖を抑制できるため、全体として雑菌の増殖を抑制することができる。
【００１６】
本発明に係る不織布は、軽量、柔軟であり、かつ強度があることから、プロピレン系重合体およびエチレン系重合体の少なくとも一つを含有することが好ましい。
【００１７】
また、本発明に係る不織布は、軽量であり、かつばらばらにならないための強度を有することから、目付が１０〜１００ｇ／ｍ２であることが好ましく、２０〜８０ｇ／ｍ２であることがより好ましく、３０〜６０ｇ／ｍ２であることがさらに好ましい。
【００１８】
また、摩擦堅牢度に優れる観点から、本発明に係る不織布は熱エンボス加工が施されていることが好ましい。熱エンボス加工は、例えば後述する方法により行うことができる。
【００１９】
＜特定化合物＞
本発明に係る特定化合物は、ラウリルジエタノールアミン、ミリスチルジエタノールアミン、パルミチルジエタノールアミン、ステアリルジエタノールアミン、グリセリンモノラウレートおよびジグリセリンモノラウレートからなる群から選択される少なくとも一種である。ラウリルジエタノールアミンは、炭素数１２の長鎖アルキル基であるラウリル基を有するアルキルジエタノールアミンである。ミリスチルジエタノールアミンは、炭素数１４の長鎖アルキル基であるミリスチル基を有するアルキルジエタノールアミンである。パルミチルジエタノールアミンは、炭素数１６の長鎖アルキル基であるパルミチル基を有するアルキルジエタノールアミンである。ステアリルジエタノールアミンは、炭素数１８の長鎖アルキル基であるステアリル基を有するアルキルジエタノールアミンである。グリセリンモノラウレートは、ラウリン酸（炭素数１２）とグリセリンとのモノエステルである。ジグリセリンモノラウレートは、ラウリン酸（炭素数１２）とジグリセリンとのモノエステルである。
【００２０】
本発明に係る抗菌性不織布は、前記特定化合物以外に、前記特定化合物に類似する類似化合物を含有していてもよい。該類似化合物は、一般に特定化合物の合成、分離などの工程において、同時に合成されたり、分離が困難であったりする化合物である。前記特定化合物としてパルミチルジエタノールアミン（炭素数１６）を用いる場合、類似化合物としてミリスチルジエタノールアミン（炭素数１４）や、ステアリルジエタノールアミン（炭素数１８）等の炭素数１２〜２０のアルキル基を有するアルキルジエタノールアミンが少量含まれてもよい。また、前記特定化合物としてステアリルジエタノールアミン（炭素数１８）を用いる場合、類似化合物として炭素数１６〜２０のアルキル基を有するアルキルジエタノールアミンが少量含まれてもよい。また、特定化合物としてパルミチルジエタノールアミン、ステアリルジエタノールアミンを用いる場合には、これらの類似化合物のアミンの一部が脂肪族カルボン酸とエステルを形成した化合物が少量含まれてもよい。さらに、前記特定化合物としてグリセリンモノラウレートを用いる場合、類似化合物として炭素数が１０、１４等である高級直鎖脂肪族カルボン酸とグリセリンとのモノエステル等が少量含まれてもよい。また、前記特定化合物としてジグリセリンモノラウレートを用いる場合、類似化合物として炭素数が１０、１４等である高級脂肪族カルボン酸とジグリセリンとのモノエステル等が少量含まれてもよい。また、前記特定化合物としてグリセリンモノラウレート、ジグリセリンモノラウレートを用いる場合には、類似化合物として、グリセリンジラウレート、グリセリントリラウレート、ジグリセリンジラウレート、ジグリセリントリラウレート等、さらにはグリセリン部分がジグリセリン、ジグリセリン部分がトリグリセリンである化合物が少量含まれてもよい。また、前記類似化合物は、特定化合物１００質量部に対して、５０質量部以下含まれてもよく、４０質量部以下含まれてもよく、３０質量部以下含まれてもよいが、含まれないことが好ましい。
【００２１】
本発明に係る抗菌性不織布に含まれる特定化合物の量は、０．０１〜３質量％である。特定化合物の含有量が０．０１質量％未満の場合、抗菌性能が十分に得られない。一方、特定化合物の含有量が３質量％より多い場合、特定化合物がブリードアウトする量が多くなり、不織布表面がべたつく。特定化合物の含有量は０．０５〜２質量％が好ましく、０．１〜１．５質量％がより好ましく、０．３〜１質量％がさらに好ましい。なお、特定化合物の含有量は、不織布の材料に添加した特定化合物の量から算出される値である。
【００２２】
＜プロピレン系重合体＞
不織布の材料であるプロピレン系重合体としては、プロピレンに由来する構造単位（プロピレン単位）を有する重合体を含むものであれば特に限定されないが、例えば、プロピレン単独重合体（ホモＰＰとも呼ばれている）、プロピレン・α−オレフィンランダム共重合体（ランダムＰＰとも呼ばれている）、プロピレン単独重合体と、低結晶性または非晶性のプロピレン・エチレンランダム共重合体との混合物（ブロックＰＰとも呼ばれている）等が挙げられる。これらは１種単独で用いてもよいし、２種以上を組み合わせて用いてもよい。
【００２３】
これらの中でも、紡糸性が良好で、生産性に優れ、良好な柔軟性を有する不織布が得られる観点から、プロピレン系重合体としては、プロピレンとエチレンとの共重合体が好ましい。該共重合体は、プロピレンとエチレンとのランダム共重合体であることがより好ましく、エチレンに由来する構造単位（エチレン単位）の含有量が０．１〜５．０ｍｏｌ％であることが好ましい。なお、良好な紡糸性とは、紡糸ノズルからの吐き出しおよび延伸中に糸切れが生じず、フィラメントの融着が生じないことを示す。また、「プロピレン系重合体」とはプロピレン単位の含有量が５０ｍｏｌ％を超える（共）重合体を示す。
【００２４】
また、紡糸性および繊維強度のバランスが特に優れる観点から、プロピレン系重合体のＭＦＲ（Ｍｅｌｔ  Ｆｌｏｗ  Ｒａｔｅ）は２０〜１００ｇ／１０分が好ましく、３５〜８５ｇ／１０分がより好ましく、５０〜７０ｇ／１０分がさらに好ましい。なお、ＭＦＲは、ＡＳＴＭ  Ｄ１２３８に基づいて、温度：２３０℃、荷重：２．１６ｋｇで測定される値である。
【００２５】
なお、ＭＦＲの値は、例えばプロピレン系重合体を有機過酸化物の存在下で混練することで調整することができる。プロピレン系重合体と有機過酸化物との混練は、後述する他の成分の共存下で行ってもよく、プロピレン系重合体と有機過酸化物とを混練した後、後述する他の成分を混合してもよい。
【００２６】
有機過酸化物としては、例えば、メチルエチルケトンパーオキシド、シクロヘキサノンパーオキシドなどのケトンパーオキシド類、１，１−ビス（ｔ−ブチルパーオキシ）シクロヘキサン、２，２−ビス（ｔ−ブチルパーオキシ）オクタン等のパーオキシケタール類；ｔ−ブチルヒドロパーオキシド、クメンヒドロパーオキシド、２，５−ジメチルヘキサン−２，５−ジヒドロキシパーオキシド、１，１，３，３−テトラメチルブチルヒドロパーオキシド等のヒドロパーオキシド類；ジ−ｔ−ブチルパーオキシド、２，５−ジメチル−２，５−ジ（ｔ−ブチルパーオキシ）ヘキサン（商品名：パーヘキシン２５Ｂ）、２，５−ジメチル−２，５−ジ（ｔ−ブチルパーオキシ）ヘキシン−３などのジアルキルパーオキシド、ラウロイルパーオキシド、ベンゾイルパーオキシド等のジアシルパーオキシド類；ｔ−ブチルパーオキシアセテート、ｔ−ブチルパーオキシベンゾエート、２，５−ジメチル−２，５−ジ（ベンゾイルパーオキシ）ヘキサン等のパーオキシエステル類などが挙げられる。これらは一種を用いてもよく、二種以上を併用してもよい。
【００２７】
有機過酸化物の添加量は、プロピレン系重合体１００質量部に対して、０．０１〜１質量部が好ましく、０．０５〜０．５質量部がより好ましい。
【００２８】
さらに、プロピレン系重合体の重量平均分子量（Ｍｗ）と数平均分子量（Ｍｎ）との比（Ｍｗ／Ｍｎ）は、紡糸性が良好で、かつ繊維強度が優れる観点から、１．５〜３．５が好ましく、１．７〜３．０がより好ましく、２．０〜２．５がさらに好ましい。なお、Ｍｗ／Ｍｎは、ＧＰＣ（ゲルパーミエーションクロマトグラフィー）によって測定される値である。
【００２９】
本発明に係る不織布がプロピレン系重合体を含む場合、該不織布はプロピレン系重合体以外に、本発明の目的を損なわない範囲で必要に応じて他の成分を含有してもよい。他の成分としては、例えば、耐熱安定剤、耐候安定剤等の安定剤、充填剤、帯電防止剤、スリップ剤、アンチブロッキング剤、防曇剤、滑剤、染料、顔料、天然油、合成油、ワックス等が挙げられる。これらは一種を用いてもよく、二種以上を併用してもよい。
【００３０】
安定剤としては、例えば、２，６−ジ−ｔ−ブチル−４−メチル−フェノール（ＢＨＴ）等の老化防止剤；テトラキス［メチレン−３−（３，５−ジ−ｔ−ブチル−４−ヒドロキシフェニル）プロピオネート］メタン、β−（３，５−ジ−ｔ−ブチル−４−ヒドロキシフェニル）プロピオン酸アルキルエステル、２，２’−オキザミドビス［エチル−３−（３，５−ジ−ｔ−ブチル−４−ヒドロキシフェニル）プロピオネート］、Ｉｒｇａｎｏｘ  １０１０（商品名、ヒンダードフェノール系酸化防止剤）等のフェノール系酸化防止剤；ステアリン酸亜鉛、ステアリン酸カルシウム、１，２−ヒドロキシステアリン酸カルシウムなどの脂肪酸金属塩；グリセリンモノステアレート、グリセリンジステアレート、ペンタエリスリトールモノステアレート、ペンタエリスリトールジステアレート、ペンタエリスリトールトリステアレート等の多価アルコール脂肪酸エステルなどが挙げられる。これらは一種を用いてもよく、二種以上を併用してもよい。
【００３１】
充填剤としては、例えば、シリカ、ケイ藻土、アルミナ、酸化チタン、酸化マグネシウム、軽石粉、軽石バルーン、水酸化アルミニウム、水酸化マグネシウム、塩基性炭酸マグネシウム、ドロマイト、硫酸カルシウム、チタン酸カリウム、硫酸バリウム、亜硫酸カルシウム、タルク、クレー、マイカ、アスベスト、ケイ酸カルシウム、モンモリロナイト、ペントナイト、グラファイト、アルミニウム粉、硫化モリブデン等が挙げられる。これらは一種を用いてもよく、二種以上を併用してもよい。
【００３２】
プロピレン系重合体と、他の成分とは、公知の方法を利用して混合することができる。前記他の成分と、前記類似化合物との合計は、特定化合物１００質量部に対して、５０質量部以下含まれてもよく、４０質量部以下含まれてもよく、３０質量部以下含まれてもよい。
【００３３】
＜エチレン系重合体＞
不織布の材料であるエチレン系重合体としては、エチレンの単独重合体、エチレンを主要モノマーとし、それと炭素数３から８のα−オレフィンの少なくとも１種との共重合体、エチレン・酢酸ビニル共重合体、そのケン化物及びアイオノマーが挙げられる。具体的には、ポリエチレン、エチレン・プロピレン共重合体、エチレン・１−ブテン共重合体、エチレン・１−ペンテン共重合体、エチレン・１−ヘキセン共重合体、エチレン・４−メチル−１−ペンテン共重合体、エチレン・１−オクテン共重合体などのエチレンを主要モノマーとし、これと炭素数３から８のα−オレフィンの少なくとも１種との共重合体が挙げられる。なお、「エチレン系重合体」とはエチレン単位の含有量が５０ｍｏｌ％を超える（共）重合体を示す。
【００３４】
エチレン系重合体の重量平均分子量（Ｍｗ）と数平均分子量（Ｍｎ）との比（Ｍｗ／Ｍｎ）は、紡糸性が良好であり、繊維強度および摩擦堅牢度に優れる複合繊維が得られる観点から、４以下が好ましく、１．５〜３．５がより好ましい。
【００３５】
エチレン系重合体の密度は、摩擦堅牢度に優れる観点から、０．９２〜０．９７ｇ／ｃｍ３が好ましく、柔軟でかつ十分な摩擦堅牢度を有する観点から、０．９４〜０．９６ｇ／ｃｍ３がより好ましく、０．９４〜０．９５５ｇ／ｃｍ３がさらに好ましく、０．９４〜０．９５ｇ／ｃｍ３が特に好ましい。
【００３６】
本発明に係る抗菌性不織布がエチレン系重合体を含む場合、該抗菌性不織布はエチレン系重合体以外に、本発明の目的を損なわない範囲で必要に応じて着色剤、耐熱安定剤、核剤、滑剤などの他の成分を含んでもよい。
【００３７】
着色剤としては、例えば、酸化チタン、炭酸カルシウム等の無機系着色剤、フタロシアニン等の有機系着色剤などが挙げられる。耐熱安定剤としては、例えば、ＢＨＴ（２，６−ジ−ｔｅｒｔ−ブチル−４−メチルフェノール）等のフェノール系安定剤などが挙げられる。滑剤としては、例えば、オレイン酸アミド、エルカ酸アミド、ステアリン酸アミド等が挙げられる。
【００３８】
前記他の成分と、前記類似化合物との合計は、特定化合物１００質量部に対して、５０質量部以下含まれてもよく、４０質量部以下含まれてもよく、３０質量部以下含まれてもよい。特に、摩擦堅牢度に優れる複合繊維を得ることができる観点から、滑剤を０．１〜０．５質量％含むことが好ましい。
【００３９】
＜不織布の製造方法＞
本発明に係る不織布は、例えば以下の方法により製造することができる。プロピレン系重合体を押出機等で溶融し、所望の芯鞘構造を形成して吐出できるように構成された複合紡糸ノズルを有する紡糸口金から溶融物を吐出して、繊維を紡出させる。紡出された繊維を、冷却流体により冷却し、さらに延伸エアによって繊維に張力を加えて所定の繊度とする。これをそのまま捕集ベルト上に捕集して所定の厚さに堆積させた後、交絡処理することにより、不織布を得ることができる。
【００４０】
特定化合物を不織布へ添加する方法としては、例えば不織布の材料を溶融押出する際に、特定化合物を該材料に対して０．０１〜３質量％の濃度で添加して押し出すことが、効率の観点から好ましい。また、特定化合物は約１５０〜２５０℃で溶融して液状になるため、ペレットのスクリュでの搬送を阻害する場合がある。そのため、予め不織布の材料に特定化合物を高濃度で配合したマスターバッチを調製し、これを不織布の材料に配合することが好ましい。マスターバッチ中の特定化合物の濃度は、例えば１軸押出機を用いる場合には、１〜２０質量％が好ましい。
【００４１】
前記繊維の繊度は、特定化合物が適度にブリードアウトされる観点から、０．１〜５Ｄが好ましく、０．５〜４．５Ｄが好ましく、１〜４Ｄがさらに好ましい。
【００４２】
交絡処理の方法としては、例えば、エンボスロールを用いて熱エンボス加工する方法、超音波により融着する方法、ウォータージェットを用いて繊維を交絡させる方法、ホットエアースルー、ニードルパンチを用いる方法などが挙げられる。これらの中でも、交絡処理の方法としては、エンボスロールを用いて熱エンボス加工することにより、部分的に熱圧着する方法が、特に摩擦堅牢度に優れる不織布が得られる観点から好ましい。
【００４３】
熱エンボス加工を施す場合、不織布に占める熱圧着部分の面積の割合（以下、エンボス面積率とも示す）は、柔軟性、通気度および摩擦堅牢度のバランスに優れる不織布が得られる観点から、５〜４０％が好ましく、７〜３０％がより好ましく、１０〜２０％がさらに好ましい。
【００４４】
不織布は単体ではほつれる場合があるため、多孔質フィルムと貼り合わせて用いることが好ましい。例えば、本発明に係る不織布を精肉または鮮魚用のドリップシートとして用いる場合には、本発明に係る不織布を例えばφ０．５〜３．０、１〜１０個／ｃｍ２の孔があいたフィルムに貼り合わせ、フィルム側を内容物に接する面として用いることが好ましい。また、本発明に係る不織布をおむつとして用いる場合には、肌触りをよくする観点から、本発明に係る不織布を例えばφ０．０１〜０．１、１０〜１００００個／ｃｍ２の孔があいたフィルムに貼り合わせることが好ましい。該多孔質フィルムの材料は、不織布と熱融着させる観点から、不織布の材料と同じ種類のポリオレフィン系樹脂であることが好ましい。
【００４５】
＜用途＞
本発明に係る不織布は、重金属等の有害物質を含まないため食品用途に使用可能であり、かつ十分な抗菌性能を示す。また、柔軟で表面の触感に優れた風合いを有するため、ドリップシート、ナフキン、テーブルマット等に好適に用いることができる。さらに、本発明に係る不織布は、吸収したドリップ中の雑菌の繁殖を抑制できるため、菌が増殖したドリップからの内容物への菌の移行が抑えられ、衛生的である。また、腐敗に伴う悪臭の発生を抑制できる。
【００４６】
本発明に係る不織布は、ドリップシート、ナフキン、テーブルマット、使い捨ておむつ等の医療・衛生材、マット材等の産業用資材等に好適に用いることができるが、不織布のドリップ吸収量、剛性、柔軟性等を鑑みて、その用途を適宜選択することができる。例えば、高目付の不織布は、風呂敷、医療用の覆布等に特に好適に用いることができる。
【実施例】
【００４７】
以下、本発明の実施例および比較例を挙げ、本発明をより具体的に説明する。
【００４８】
また、以下の実施例および比較例における抗菌性能の評価は、下記の方法に従って行った。
【００４９】
ＪＩＳＺ２８０１（菌数測定フィルム密着法）および／またはＪＩＳＬ１９０２（ＳＥＫ菌数測定法）に準じて抗菌試験を、大腸菌（Ｅｓｃｈｅｒｉｃｈｉａ  ｃｏｌｉ）を用いて行った。但し、不織布表面の状態を保つためにアルコールによるふき取りは行わなかった。
【００５０】
１／５００普通ブイヨン培地に大腸菌（Ｅｓｃｈｅｒｉｃｈｉａ  ｃｏｌｉ）を規定数量（前記抗菌試験で０．４ｍｌ用いたブイヨン）入れて４ｃｍ角の不織布のサンプル表面に滴下して、ポリエチレンフィルムとの間に挟み込んだ。ＪＩＳＺ２８０１（菌数測定フィルム密着法）では３５℃で２４時間経過した後に、ＪＩＳＬ１９０２（ＳＥＫ菌数測定法）では３７℃で２８時間経過した後に、不織布のサンプル表面を洗浄し、その普通ブイヨン培地を含む洗浄液を回収し、それを、普通寒天培地を用いて培養してコロニーの数をカウントした。
【００５１】
即ち、顕微鏡下で菌の個数をカウントすることは困難なため、コロニーの数を目視によりカウントし、その１グラム（ｇ）あたりのコロニーの数を生菌数ＣＦＵ（ｃｏｌｏｎｙ  ｆｏｒｍｉｎｇ  ｕｎｉｔ）（単位［個／ｇ］）とした。また２枚のポリエチレンフィルムの間に挟み込んだサンプルをコントロール（Ｃｏｎｔｒｏｌ）として、比較の基準とした。表１にはｎ＝１から３の平均値も合わせて示した。但し、測定値のバラツキが１０倍以上の場合には、ＪＩＳ規格上平均値は計算できない。また、菌数の検出限界は、ＪＩＳＺ２８０１では＜１０、ＪＩＳＬ１９０２では＜１００である。
【００５２】
抗菌性能は以下の基準で評価した。
【００５３】
（抗菌性能）
◎：菌数が、ＪＩＳＺ２８０１では＜１０、ＪＩＳＬ１９０２では＜１００あり、事実上不検出である。
○：Ｃｏｎｔｒｏｌとの比（実験結果／Ｃｏｎｔｒｏｌ）が１／１００以下である。
×：Ｃｏｎｔｒｏｌとの比（実験結果／Ｃｏｎｔｒｏｌ）が１／１００より大きい。
【００５４】
［実施例１］
プロピレンとエチレンとのランダム共重合体であるｃｏ−ＰＰ（融点：１５２℃、ＭＦＲ：６０ｇ／１０分（２３０℃）、Ｍｗ／Ｍｎ：２．２、プライムポリマー社製）と、予め該ｃｏ−ＰＰに対してステアリルジエタノールアミン（花王製、以下、Ｃ１８ＤＥＡとも示す）を１０質量％混合したマスターバッチとを、Ｃ１８ＤＥＡの濃度が０．５質量％となるように１軸押出機に供給して、溶融混練した。その後、０．６ｍｍφ、１０９３孔の紡糸口金を用いて、単孔当たり１．０ｇ／分の吐出量で溶融紡糸を行い、繊度が２〜３Ｄのフィラメントを得た。該フィラメントをそのまま捕集面上に堆積させ、熱エンボスロールで交絡し、エンボス面積率１５％、目付５０ｇ／ｍ２の不織布を得た。前記方法により該不織布の抗菌性能（ＪＩＳＺ２８０１およびＪＩＳＬ１９０２）を評価した。結果を表１に示す。
【００５５】
［実施例２］
Ｃ１８ＤＥＡの濃度を０．１質量％に変更した以外は実施例１と同様に不織布を得た。また、実施例１と同様に該不織布の抗菌性能（ＪＩＳＬ１９０２）を評価した。結果を表１に示す。
【００５６】
［実施例３］
ステアリルジエタノールアミンの代わりにラウリルジエタノールアミン（花王製、以下、Ｃ１２ＤＥＡとも示す）を用いた以外は実施例１と同様に不織布を得た。また、実施例１と同様に該不織布の抗菌性能（ＪＩＳＺ２８０１）を評価した。結果を表１に示す。
【００５７】
［比較例１］
Ｃ１８ＤＥＡを添加しなかったこと以外は実施例１と同様に不織布を得た。また、実施例１と同様に該不織布の抗菌性能（ＪＩＳＺ２８０１およびＪＩＳＬ１９０２）を評価した。結果を表１に示す。
【００５８】
［実施例４］
プロピレン単独重合体であるｈ−ＰＰ（融点：１６１℃、ＭＦＲ：６０ｇ／１０分（２３０℃、Ｍｗ／Ｍｎ：２．３、プライムポリマー社製）と、予め該ｈ−ＰＰに対してＣ１２ＤＥＡを１０質量％混合したマスターバッチとを、Ｃ１２ＤＥＡの濃度が０．１質量％となるように１軸押出機に供給して、溶融混練した。その後、０．６ｍｍφ、１０９３孔の紡糸口金を用いて、単孔当たり１．０ｇ／分の吐出量で溶融紡糸を行い、繊度が２〜３Ｄのフィラメントを得た。該フィラメントをそのまま捕集面上に堆積させ、熱エンボスロールで交絡し、エンボス面積率１５％、目付３０ｇ／ｍ２の不織布を得た。前記方法により該不織布の抗菌性能（ＪＩＳＬ１９０２）を評価した。結果を表１に示す。
【００５９】
［実施例５］
Ｃ１２ＤＥＡの濃度を０．２質量％に、不織布の目付を５０ｇ／ｍ２に変更した以外は実施例４と同様に不織布を得た。また、実施例４と同様に該不織布の抗菌性能（ＪＩＳＬ１９０２）を評価した。結果を表１に示す。
【００６０】
［比較例２］
Ｃ１２ＤＥＡを添加しなかったこと以外は実施例５と同様に不織布を得た。また、実施例５と同様に該不織布の抗菌性能（ＪＩＳＬ１９０２）を評価した。結果を表１に示す。
【００６１】
【表１】
2016014198.tif 000002
【００６２】
表１から明らかなように、ｃｏ−ＰＰに特定化合物としてＣ１８ＤＥＡまたはＣ１２ＤＥＡを０．０１〜３質量％配合した実施例１から３では、特定化合物を配合しない比較例１に比べて大腸菌に対して高い抗菌性能を示した。また、Ｃ１８ＤＥＡに比べてＣ１２ＤＥＡの方が、残った菌数が少ない傾向にあった。
【００６３】
また、ｈ−ＰＰに特定化合物としてＣ１２ＤＥＡを０．０１〜３質量％配合した実施例４および５では、特定化合物を配合しない比較例２に比べて大腸菌に対して高い抗菌性能を示した。
【産業上の利用可能性】
【００６４】
本発明に係る抗菌性不織布をドリップシートとして用いることにより、スーパーマーケット、コンビニエンスストア等で販売される精肉、鮮魚等の鮮度を保持することができる。また、本発明に係る抗菌性不織布をナフキン、テーブルマットとして用いることにより、レストラン、食堂、家庭等における食べ物汚れによる雑菌の増殖を抑えることができる。更に、本発明に係る抗菌性不織布を使い捨ておむつとして用いることにより、使用後の悪臭を抑えることができる。